СПОСОБ ПОЛУЧЕНИЯ ТЕРМОСТОЙКОГО МАТЕРИАЛА ДЛЯ СОЗДАНИЯ МАТРИЧНОЙ ТРИАДЫ СВЕТОФИЛЬТРОВ

1. Способ получения термостойкого материала для создания матричной триады светофильтров для активно-матричных жидкокристаллических экранов, включающий последовательное формирование дискретного окрашенного микрорельефа из фоточувствительной композиции и красителя, отличающийся тем, что в качестве фоточувствительной композиции используют фоторезист, содержащий поли(о-гидроксиамид), полученный в результате реакции поликонденсации 3,3'-дигидрокси-4,4'-диаминодифенилметана и бис-(3-аминопропил)диметил-силоксана с дихлоридом изофталевой кислоты, при варьировании соотношения 3,3'-дигидрокси-4,4'-диаминодифенилметана и бис-(3-аминопропил)диметил-силокеана от 9:1 до 1:9 мол.%, фоточувствительный компонент - β,β-бис-нафтохинондиазидо-(1,2)-5-сульфоэфир-(4-гидрокси-фенил)пропана и фотогенератор кислоты - β,β-бис-нафтохинондиазидо-(1,2)-4-сульфоэфир-(4-гидроксифенил)пропана, краситель вводят непосредственно в термостойкую фоточувствительную композицию, и каждый сформированный окрашенный полимерный микрорельеф перед нанесением последующего окрашенного слоя подвергают предварительному термозадубливанию при 200-220°C.
2. Способ по п.1, отличающийся тем, что смесь β,β-бис-нафтохинондиазидо-(1,2)-5-сульфоэфир-(4-гидроксифенил)пропана и фото-генератора кислоты - β,β-бис-нафтохинондиазидо-(1,2)-4-сульфоэфир-(4-гидроксифенил)пропана вводят непосредственно в реакционный полимерный раствор после завершения реакции поликонденсации, при этом их берут в соотношении от 10:1 до 5:1 мол.%.
3. Способ по п.1, отличающийся тем, что в красной светочувствительной композиции используют спирторастворимые красные красители, выбранные из класса азокрасителей.
4. Способ по п.1, отличающийся тем, что в синей светочувствительной композиции используют красители фталоцианинового ряда.
5. Способ по п.1, отличающийся тем, что в зеленой светочувствительной композиции используют смесь синих фталоцианиновых красителей и спирто- и ацетонорастворимых желтых красителей.
6. Способ по п.1, отличающийся тем, что для получения окрашенной термостойкой фоточувствительной композиции выбирают следующее соотношение указанных компонентов, мас.%:
реакционный раствор термостойкого кремний
содержащего поли(о-гидроксиамида)
80-70
смесь смесь β,β-бис-нафтохинондиазидо-(1,2)-5-сульфоэфир-
(4-гидроксифенил)пропана
и β,β-бис-нафтохинондиазидо-
(1,2)-4-сульфоэфир-(4-гидроксифенил)пропана
1,6-8
краситель
6-10
амидный растворитель
остальное